МНОГОСЛОЙНОЕ КОМПОЗИЦИОННОЕ ИЗДЕЛИЕ, СОДЕРЖАЩЕЕ ПОКРОВНЫЙ СЛОЙ И СЛОЙ ПК/АБС, И СПОСОБЫ ЕГО ПОЛУЧЕНИЯ

1. Многослойное изделие, содержащее:
i) слой подложки, содержащий полимерную композицию, которая представляет собой смесь, содержащую: два или более полимеров, включая поликарбонатный компонент и упрочняющий компонент, который содержит сополимер стирола и акрилонитрила и модификатор ударной прочности; и
ii) покровный слой, содержащий полиуретан и/или полимочевину, связанный непосредственно со слоем подложки;
причем концентрация двух или более полимеров составляет около 70 мас. % или более (предпочтительно около 83 мас. % или более, и более предпочтительно около 88 мас. % или более), и около 100 мас. % или менее (предпочтительно около 99 мас. % или менее), в расчете на общую массу данной полимерной композиции, общая масса поликарбонатного компонента и упрочняющего компонента составляет от около 75 мас. % до около 100 мас. %, в расчете на общую массу двух или более полимеров данной полимерной композиции, и массовое отношение поликарбонатного компонента к упрочняющему компоненту составляет около 10:90 или более (предпочтительно около 20:80 или более, и более предпочтительно около 25:75 или более), и около 55:45 или менее (предпочтительно около 50:50 или менее, и более предпочтительно около 45:55 или менее), и концентрация модификатора ударной прочности составляет около 3 мас. % или более (предпочтительно около 5 мас. % или более, и более предпочтительно около 7 мас. % или более), и около 23 мас. % или менее (предпочтительно около 18 мас. % или менее, более предпочтительно около 15 мас. % или менее, и наиболее предпочтительно около 13 мас. % или менее), в расчете на общую массу двух или более полимеров.
2. Многослойное изделие по п. 1, отличающееся тем, что количество сложного полиэфира в полимерной композиции составляет около нуля или менее чем около 5 мас. %.
3. Многослойное изделие по п. 1 или 2, отличающееся тем, что модификатор ударной прочности представляет собой полибутадиеновый каучук.
4. Многослойное изделие по любому из пп. 1-3, отличающееся тем, что упрочняющий компонент содержит АБС, полимеризованный в массе.
5. Многослойное изделие по любому из пп. 1-4, отличающееся тем, что упрочняющий компонент содержит привитой АБС как модификатор ударной прочности (предпочтительно имеющий концентрацию полибутадиена i) около 45 мас. % или более, более предпочтительно около 55 мас. % или более, и ii) около 85 мас. % или менее, более предпочтительно около 75 мас. % или менее, в расчете на общую массу привитого АБС как модификатора ударной прочности).
6. Многослойное изделие по любому из пп. 1-5, отличающееся тем, что поликарбонатный компонент присутствует в количестве от около 20 мас. % до около 55 мас. % (предпочтительно от около 20 до около 50 мас. %, более предпочтительно от около 25 мас. % до около 45 мас. %, и наиболее предпочтительно от около 30 до около 45 мас. %), в расчете на общую массу данной полимерной композиции.
7. Многослойное изделие по любому из пп. 1-6, отличающееся тем, что полимерная композиция содержит АБС термопласт (т. е. акрилонитрил-бутадиен-стирольный термопласт), содержащий фазу, содержащую полибутадиен, диспергированную в фазе, содержащей стирол, в том числе сополимер стирола с акрилонитрилом, причем сополимер стирола с акрилонитрилом содержит около 60 мас. % или более стирола (и предпочтительно около 82 мас. % или менее стирола), и около 15 мас. % или более акрилонитрила (и предпочтительно около 33 мас. % или менее акрилонитрила), в расчете на общую массу сополимера стирола с акрилонитрилом.
8. Многослойное изделие по любому из пп. 1-7, отличающееся тем, что сополимер стирола с акрилонитрилом представляет собой статистический сополимер, состоящий по существу из (например, состоящий из около 90 мас. % или более, около 95 мас. % или более, около 97 мас. % или более, или около 99 мас. % или более, и предпочтительно состоящий полностью из) акрилонитрила и стирола.
9. Многослойное изделие по любому из пп. 1-8, отличающееся тем, что полимерная композиция содержит усиливающий наполнитель в количестве от около 3 мас. % до около 30 мас. % (предпочтительно от около 5 мас. % до около 23 мас. %, и наиболее предпочтительно от около 7 мас. % до около 15 мас. %), в расчете на общую массу данной полимерной композиции.
10. Многослойное изделие по п. 9, отличающееся тем, что усиливающий наполнитель содержит стекловолокно, волластонит, или оба.
11. Многослойное изделие по любому из пп. 1-10, отличающееся тем, что слой подложки имеет толщину от около 0,3 мм до около 10 мм (предпочтительно от около 0,5 мм до около 5 мм) и/или покровный слой имеет толщину от около 0,2 мм до около 1,5 мм (предпочтительно от около 0,3 мм до около 1,0 мм, и более предпочтительно от около 0,3 мм до около 0,8 мм).
12. Многослойное изделие по любому из пп. 1-11, отличающееся тем, что покровный слой представляет собой плотный слой, имеющий пористость около 20 об. % или менее (предпочтительно около 10 об. % или менее, более предпочтительно около 5 об. % или менее, и наиболее предпочтительно около 2 об. % или менее).
13. Многослойное изделие по любому из пп. 1-12, отличающееся тем, что полимерная композиция содержит от около 0,2 до около 9 мас. % (предпочтительно от около 1 до около 7 мас. %, еще более предпочтительно от около 1,5 до около 5 мас. %, и наиболее предпочтительно от около 2 до около 4 мас. %) одного или более сополимеров этилена, причем сополимер этилена содержит функционализирующий мономер.
14. Многослойное изделие по любому из пп. 1-13, отличающееся тем, что
слой подложки окрашен пигментом или другим красителем, и покровный слой является практически бесцветным и/или практически прозрачным; и слой подложки содержит одну или более добавок, выбранных из группы, состоящей из антиоксиданта, технологической добавки, светостабилизатора, термостабилизатора, антиадгезива и модификатора текучести.
15. Многослойное изделие по любому из пп. 1-14, отличающееся тем, что слой подложки представляет собой плотный слой подложки, имеющий пористость около 10 об. % или менее.
16. Многослойное изделие по любому из пп. 1-15, отличающееся тем, что количество любого сополимера стирола, содержащего малеиновый ангидрид, малеиновую кислоту, или другой мономер, который вводит карбоксильную группу в данный сополимер стирола, в слое подложки составляет около 0,9 мас. % или менее, в расчете на общую массу полимерной композиции (например, в расчете на общую массу слоя подложки).
17. Многослойное изделие по любому из пп. 1-16, отличающееся тем, что общее количество наполнителя (предпочтительно волластонита или стекла, более предпочтительно волластонита), упрочняющего компонента (предпочтительно АБС, полимеризованного в массе, и любого дополнительного сополимера стирола с акрилонитрилом), и поликарбоната в слое подложки составляет около 95 мас. % или более, в расчете на общую массу слоя подложки.
18. Многослойное изделие по любому из пп. 1-17, отличающееся тем, что наполнитель содержит волластонит, содержащий органический пропиточный материал.
19. Способ, включающий следующие стадии:
i) создание зазора на поверхности слоя подложки, имеющего поверхность в полости литейной формы, причем слой подложки содержит поликарбонат, имеющий температуру стеклования; и
ii) введение полимеризуемой композиции в полость литейной формы для образования полиуретана и/или полимочевины;
iii) приведение в контакт данной поверхности и полимеризуемой композиции, причем температура на данной поверхности является меньшей, чем температура стеклования; и
iv) по меньшей мере, частичная полимеризация полиуретана и/или полимочевины, когда полость литейной формы закрыта;
причем слой подложки содержит полимерную композицию, которая представляет собой смесь, содержащую: два или более полимеров, включая поликарбонатный и упрочняющий компонент, причем данный упрочняющий компонент содержит сополимер стирола и акрилонитрила и модификатор ударной прочности; причем концентрация двух или более полимеров составляет около 70 мас. % или более (предпочтительно около 83 мас. % или более, и более предпочтительно около 88 мас. % или более), и около 100 мас. % или менее (предпочтительно около 99 мас. % или менее), в расчете на общую массу данной полимерной композиции, общая масса поликарбоната и упрочняющего компонента составляет от около 75 мас. % до около 100 мас. %, в расчете на общую массу двух или более полимеров данной полимерной композиции, и массовое отношение поликарбоната к упрочняющему компоненту составляет около 10:90 или более (предпочтительно около 20:80 или более, и более предпочтительно около 25:75 или более), и около 55:45 или менее (предпочтительно около 50:50 или менее, и более предпочтительно около 45:55 или менее), и концентрация модификатора ударной прочности составляет около 3 мас. % или более (предпочтительно около 5 мас. % или более, и более предпочтительно около 7 мас. % или более), и около 23 мас. % или менее (предпочтительно около 18 мас. % или менее, более предпочтительно около 15 мас. % или менее, и наиболее предпочтительно около 13 мас. % или менее), в расчете на общую массу двух или более полимеров.
20. Способ по п. 19, отличающийся тем, что данный способ применяют для формования многослойного изделия по любому из пп. 1-18.